필터 층 을 제조 하 기 위해 , 제 1 분사 노즐 을 통해서 는 망간 계 촉매 와 폴리우레탄 용액 이 혼합 된 용액 ( MnO 2 5 wt ％, PU 5 wt ％, DMF 45 wt ％, MEK 45 wt ％) 을 분사 하 였 다 . 제 1 분사 노즐 은 15 kV 의 전압 으로 총 5 mL 를 분사 하 였 다 . 제 2 분사 노즐 을 통해서 는 망간 계 촉매 와 나일론 6 이 혼합 된 용액 ( MnO 2 10 wt ％, Nylon - 6 10 wt ％, Formicacid 80 wt ％) 를 분사 하 였 다 . 제 2 분사 노즐 은 25 kV 의 전압 으로 총 5 mL 를 분사 하 였 다 .